FR 2242344 A1 19750328 FR 7331360 A 19730830 L'invention concerne un mélange de résine synthétiqueaureique avec des agrégats minéraux tels que des silico-calcaires, poudre de marbre granits , quartz,micas ,etc... et/ou avec d'autres agregats pour d'autres utilisations. On connait déja de nombreux essais réalisés avec des ciments de differentes qualités, de differentes couleurs , avec des silices et des silicates ETC.j nous aconnaissons également tous les inconvenients attachés à ces procédés ,porosité , fragilié,friabilité dans le temps etc... Le but de cette invention est de conferer à la pierre naturelle une résistance accrue non seulement aux intempéries mais des caractéristiques tres nettement supérieures aux pierres naturelles, tout en diminuant le coût de production. Résistances Mécaniques et chimiques très élevées. Résistance à la compression environ 1.500 Kgs. Cm2 Résistance à l'usure R. environ 1.900 Contrainte de rupture à la traction par flexion en daN / Cm2 environ 322 Longueur d'empreinte dans la couche d'usure en mm environ 18 Excellente résistance aux acides , aux bases , aux rayons ultra-violets aux hydrocarbures et solvants chlorés, aux agents atmosphériques. Ce mortier est caractérisé par le fait qu'il contient plus de 90 X d'agrégats minéraux, ce qui lui confère une inertie importante aux mouvements de dilatation et de retrait dus au climat ambiant. La composition de cette pierre synthétique varie en fonction de la nature des -agrégats la composant,granit,marbra ,sable, quartz etc... ,et aussi en fonction des granulométries et dosages. La-formule la plus courament utilisée est la suivante 50 % d'agrégats de 1 à 2,5 mm 25 % d'agrégats de 0,4 à 1,5 mm 25 % d'agrégats de O à 500 microns soit 100 % d'agrégats auquels on ajoute 12 % de résine ureifue spéciale 2 % de durcis saur ( Benzoylperoxid 50 % ig. ) Colorant en quantité suffisante pour et selon les teintes désirées. ( Oxydes Synthétiques ). Ce mortier est ensuite coulé dans un moule et vibré sur une table vibrante et / ou par aiguille vibrante à basse et/ou à haute fréquence et/ou par ultra -sons. Le moule peut-être en bois ,en métal en caoutchouc et/ou en matiere synthétique. La pierre synthétique ainsi obtenue est utilisée en application industrielle dans le bStiment,our la décoration des façades d'immeubles des halls d'entrée, des escaliers ,paliers, couloirs et à l'intérieur pour les cuisines, salles de bain,appuis de fanetres,dessus de radiateurs linteaux encadrement de portes de fenetres,la fabrication de tables de salon, de jardin,de dalles et de panneaux décoratifs pour les sols,la fabrication de tableaux décoratifs,etc Le mortier permet de mouler des sculptures, des objets d'ornementation de décoration etc ..... R E V E N D I C A T I O N S A 1 ) Mélange de mortier comprenant d'une part un liant de résine synthètique uréique, des agrégats minéraux tels que : silico-calcaires, poudres de quartz, granit, marbre, sable, mica et barres obliques, ou d'autres agrégats, d'autre part un agent dureisseur 2 ) Mélange selon la revendication N 1, caractérisé par le fait qu'il contient plus de 90 % de charges minérales. 3 ) Mélange selon la revendication N 1, caractérisé dans sa composition par 50 % d'afgrégats de 1 à 2,5 mm 25 % d'agrégats de 0,4 à 1,5 mm 25 % d'agrégats de 0 à 500 mierons soit 100 % d'agrégats. 4 ) Mélange selon la revendication N 3, caractérisé par le fait que l'on ajoute 12 % de résine uréique spéciale. 2 % de durcisseur (Benzoylperoxid 50 % ig.) 5 ) Mélange de mortier à base de résine synthètique selon les revendications N 1 - 2 - 3 - et 4, prises ensembles, caractérisé par une rotation très rapide de moules, permettant une fabrication de 45 à 60 minutes. 6 ) Mélange selon les revendications N 1 - 2 - 3 - 4 et 5, prises ensembles, caractérisé par le fait qu'il permet de réaliser des panneaux de façade, en faible épaisseur, et des objets moulés.